(57)【要約】【課題】長期間に亘ってガス選択性を有する半導体式ガス検知素子を提供する。【解決手段】ガス感応部２と、ガス感応部２を被覆する触媒層３とを備える半導体式ガス検知素子Ｒｓであって、触媒層３は、酸化スズ、酸化インジウム、酸化チタン、酸化亜鉛、酸化鉄、酸化セリウムからなる群から選択される少なくとも１種の金属酸化物を含む金属酸化物半導体に、セリウム、スズ、アルミニウム、ランタン、ニオブ、イットリウム、ジルコニウム、モリブデン、ルテニウム、ネオジム、ガドリニウム、バナジウム、シリコン、マグネシウムからなる群から選択される少なくとも１種の金属元素を固溶させた金属複合酸化物を含有する。【選択図】図１
2008241430.tif 000002
【特許請求の範囲】
【請求項１】
ガス感応部と、当該ガス感応部を被覆する触媒層とを備える半導体式ガス検知素子であって、
前記触媒層は、酸化スズ、酸化インジウム、酸化チタン、酸化亜鉛、酸化鉄、酸化セリウムからなる群から選択される少なくとも１種の金属酸化物を含む金属酸化物半導体に、セリウム、スズ、アルミニウム、ランタン、ニオブ、イットリウム、ジルコニウム、モリブデン、ルテニウム、ネオジム、ガドリニウム、バナジウム、シリコン、マグネシウムからなる群から選択される少なくとも１種の金属元素を固溶させた金属複合酸化物を含有する半導体式ガス検知素子。
【請求項２】
前記金属複合酸化物は、前記金属酸化物半導体に対し、前記金属元素を０．０１〜１０ｍｏｌ％固溶させてある請求項１に記載の半導体式ガス検知素子。
【請求項３】
前記金属酸化物半導体はｎ型半導体であり、前記金属元素は前記金属酸化物の金属元素より価数が小さい金属イオンとなるものを含む請求項１または２に記載の半導体式ガス検知素子。
【請求項４】
前記金属酸化物半導体はｐ型半導体であり、前記金属元素は前記金属酸化物の金属元素より価数が大きい金属イオンとなるものを含む請求項１または２に記載の半導体式ガス検知素子。
【請求項５】
前記金属酸化物半導体は酸化スズからなり、前記金属元素はセリウム及びアルミニウムである請求項３に記載の半導体式ガス検知素子。
【発明の詳細な説明】
【技術分野】
【０００１】
本発明は、ガス感応部を備える半導体式ガス検知素子に関する。
【背景技術】
【０００２】
一般に、半導体式ガス検知素子は、金属酸化物半導体を主成分とするガス感応部を備えており、検知対象となるガス（以下、「被検知ガス」と称する）がガス感応部に接触すると、被検知ガスは金属酸化物半導体と反応し、電子の授受が行われる。この電子の授受によって金属酸化物半導体の抵抗値は変化するため、半導体式ガス検知素子を備えるガスセンサは、金属酸化物半導体の抵抗値の変化をセンサ出力として取り出すことによって被検知ガスを検知することができる。
【０００３】
半導体式ガス検知素子を備えるガスセンサは、耐久性が高く、家庭用ガス漏れ警報器等に用いられている。近年では、住宅の高気密化が進み、日常の生活から発生する有機性のガスも多様化し、増加しているため、被検知ガスとは異なるガス（以下、「干渉ガス」と称する）を検知し、警報を発する場合がある。このような誤報を防止する技術としては、半導体式ガス検知素子のガス感応部の表面に干渉ガスを除去する触媒層を設け、被検知ガスに対する選択性を高めることが知られている（例えば、特許文献１参照）。触媒層としては、例えば、金属酸化物に担持した貴金属触媒等を用いるものがあり、この種の半導体式ガス検知素子では、水素、エタノール等、比較的反応性が高い干渉ガスを触媒層で燃焼除去することができる（例えば、特許文献２参照）。
【０００４】
【特許文献１】特開昭４９−１２９５９６号公報
【特許文献２】特開２００２−１３９４６９号公報
【発明の開示】
【発明が解決しようとする課題】
【０００５】
しかし、触媒層に貴金属触媒を用いた半導体式ガス検知素子では、ガスセンサの動作温度で長期間使用すると、貴金属微粒子が凝集し、貴金属触媒の酸化活性が低下して、干渉ガスを燃焼除去できなくなるという問題があった。この場合、時間の経過と共に、干渉ガスが触媒層を通過してガス感応部に到達し易くなり、被検知ガスに対する選択性が低下するため、このような半導体式ガス検知素子を用いた警報器等では誤報を招く虞があった。
【０００６】
本発明は、上記課題に鑑みてなされたものであり、長期間に亘ってガス選択性を有する半導体式ガス検知素子を提供することを目的とする。
【課題を解決するための手段】
【０００７】
上記目的を達成するための本発明に係る半導体式ガス検知素子の第１特徴構成は、ガス感応部と、当該ガス感応部を被覆する触媒層とを備える半導体式ガス検知素子であって、
前記触媒層は、酸化スズ、酸化インジウム、酸化チタン、酸化亜鉛、酸化鉄、酸化セリウムからなる群から選択される少なくとも１種の金属酸化物を含む金属酸化物半導体に、セリウム、スズ、アルミニウム、ランタン、ニオブ、イットリウム、ジルコニウム、モリブデン、ルテニウム、ネオジム、ガドリニウム、バナジウム、シリコン、マグネシウムからなる群から選択される少なくとも１種の金属元素を固溶させた金属複合酸化物を含有する点にある。
【０００８】
酸化スズ、酸化インジウム、酸化チタン、酸化亜鉛、酸化鉄、酸化セリウムは、酸化活性が高い。本構成では、これらの金属酸化物を含む金属酸化物半導体に、セリウム、スズ、アルミニウム、ランタン、ニオブ、イットリウム、ジルコニウム、モリブデン、ルテニウム、ネオジム、ガドリニウム、バナジウム、シリコン、マグネシウムからなる群から選択される少なくとも１種の金属元素を固溶させた金属複合酸化物（固溶体）を、半導体式ガス検知素子の触媒層として用いる。
【０００９】
すなわち、本発明者らは、金属酸化物半導体に金属元素を固溶させることによって結晶子サイズが小さくなることに着目し、触媒層として酸化活性を有する金属酸化物半導体に金属元素を固溶させた金属複合酸化物を用いることにより、金属酸化物半導体の酸化活性を有しつつ、高温下での結晶子の成長を抑制することができ、触媒層の経時的な劣化を防止することができることを見出した。
したがって、本構成に係る半導体式ガス検知素子では、触媒層の酸化活性が変化し難いため、長期に亘ってガス選択性を維持することができる。
【００１０】
本発明に係る半導体式ガス検知素子の第２特徴構成は、前記金属複合酸化物が、前記金属酸化物半導体に対し、前記金属元素を０．０１〜１０ｍｏｌ％固溶させてある点にある。
【００１１】
本構成のように、金属酸化物半導体に対して金属元素を０．０１〜１０ｍｏｌ％固溶させた金属複合酸化物であれば、結晶子サイズがより小さくなり、比表面積が大きくなると共に、高温下においても結晶子の成長を抑制することができるため、酸化活性が低下し難くなる。
【００１２】
本発明に係る半導体式ガス検知素子の第３特徴構成は、前記金属酸化物半導体はｎ型半導体であり、前記金属元素は前記金属酸化物の金属元素より価数が小さい金属イオンとなるものを含む点にある。
【００１３】
触媒層に電流が流れるとガス感応材料として機能し、センサ出力に影響を与える場合がある。
本構成では、金属酸化物半導体がｎ型半導体である場合に、少なくとも金属酸化物の金属元素より価数が小さい金属イオンとなる金属元素を固溶させて原子価制御することにより、酸化活性を長期に亘って維持しつつ、金属複合酸化物の抵抗値を上げることができる。これにより、触媒層に電流が流れ難くなるため、触媒層がガス感応材料として機能することを防止し、長期に亘って安定なセンサ出力を維持することができる。
【００１４】
本発明に係る半導体式ガス検知素子の第４特徴構成は、前記金属酸化物半導体はｐ型半導体であり、前記金属元素は前記金属酸化物の金属元素より価数が大きい金属イオンとなるものを含む点にある。
【００１５】
本構成のように、金属酸化物半導体がｐ型半導体である場合には、少なくとも金属酸化物の金属元素より価数が大きい金属イオンとなる金属元素を固溶させて原子価制御することにより、酸化活性を長期に亘って維持しつつ、金属複合酸化物の抵抗値を上げることができる。これにより、触媒層に電流が流れ難くなるため、触媒層がガス感応材料として機能することを防止し、長期に亘って安定なセンサ出力を維持することができる。
【００１６】
本発明に係る半導体式ガス検知素子の第５特徴構成は、前記第３特徴構成において、前記金属酸化物半導体は酸化スズからなり、前記金属元素はセリウム及びアルミニウムである点にある。
【００１７】
本構成のように、酸化活性を有する酸化スズからなる金属酸化物半導体にセリウム及びアルミニウムを固溶させると、酸化活性を長期に亘って維持しつつ、金属複合酸化物の抵抗値を上げることができる。
【発明を実施するための最良の形態】
【００１８】
以下、本発明に係る半導体式ガス検知素子を用いたガスセンサの一実施形態について、図面を参照して説明する。ここでは、半導体式ガス検知素子として熱線型半導体式ガス検知素子を例示するが、これに限られるものではない。その他の半導体式ガス検知素子として、基板型半導体式ガス検知素子等が挙げられる。
【００１９】
本実施形態に係るガスセンサは、図２に示すように、熱線型半導体式ガス検知素子Ｒｓ、及び固定抵抗Ｒ０，Ｒ１，Ｒ２をブリッジ回路に組み込んで構成してある。ブリッジ回路は電源Ｅによって常時または間欠的に通電してあり、熱線型半導体式ガス検知素子Ｒｓが検知の際に適した温度となるようにしてある。また、熱線型半導体式ガス検知素子Ｒｓは被検知ガスが吸着すると抵抗値が変化する。このため、本実施形態に係るガスセンサでは、熱線型半導体式ガス検知素子Ｒｓの抵抗値の変化を偏差電圧をとして取り出し、これをセンサ出力Ｖとすることで空気中の被検知ガスの濃度を測定することができる。
【００２０】
本実施形態の熱線型半導体式ガス検知素子Ｒｓは、図１に示すように、コイル状の貴金属線１にガス感応部２と、当該ガス感応部２を被覆する触媒層３とが設けてある。貴金属線１は、材質、線径、コイル径、コイル巻数等は、従来の熱線型半導体式ガス検知素子に使用するものと同様で、特に限定されないが、本実施形態においては、線径２０μｍの白金線を用い、コイル径２００μｍ、コイル巻数１２ターンにしてある。
【００２１】
ガス感応部２は、例えば、酸化スズ、酸化亜鉛、酸化インジウム、酸化タングステン等の金属酸化物を含む金属酸化物半導体を用いることができ、被検知ガスの種類によって任意に選択可能である。本実施形態では、メタン、イソブタン等の炭化水素を被検知ガスとしており、酸化スズにアンチモンを０．１ｍｏｌ％添加した金属酸化物半導体（Ｓｂ−ＳｎＯ2）を用い、膜厚を０．２４ｍｍにしてある。
【００２２】
触媒層３は、酸化スズ、酸化インジウム、酸化チタン、酸化亜鉛、酸化鉄、酸化セリウムからなる群から選択される少なくとも１種の金属酸化物を含む金属酸化物半導体に、セリウム、スズ、アルミニウム、ランタン、ニオブ、イットリウム、ジルコニウム、モリブデン、ルテニウム、ネオジム、ガドリニウム、バナジウム、シリコン、マグネシウムからなる群から選択される少なくとも１種の金属元素を固溶させた金属複合酸化物で形成してある。金属酸化物半導体に金属元素を固溶させることによって結晶子サイズが小さくなる。このため、触媒層３として酸化活性を有する金属酸化物半導体に金属元素を固溶させた金属複合酸化物を用いることにより、金属酸化物半導体の酸化活性を有しつつ、高温下での結晶子の成長を抑制することができ、触媒層３の経時的な劣化を防止することができる。したがって、本実施形態に係る熱線型半導体式ガス検知素子では、触媒層３において長期に亘って干渉ガスを燃焼除去できるため、ガス選択性を維持することができる。
【００２３】
金属酸化物半導体は干渉ガスに対して酸化活性を有するものを任意に選択することができる。金属酸化物に固溶する金属元素は、上記の通りであり、金属酸化物の金属原子と置換固溶できるもの、金属酸化物に侵入型固溶できるもののいずれも用いることができる。金属酸化物に固溶させる金属元素の固溶量は、特に限定されず、固溶限界量まで可能であるが、後述する実施例（図６）に示すように、結晶子サイズに影響を与える０．０１ｍｏｌ％〜１０ｍｏｌ％が好ましく、その影響が大きくなる１ｍｏｌ％〜１０ｍｏｌ％がより好ましい。また、３ｍｏｌ％以上では結晶子サイズがほとんど変化しなくなるため、３ｍｏｌ％〜１０ｍｏｌ％がさらに好ましい。
【００２４】
触媒層３に電流が流れるとガス感応材料として機能してセンサ出力に影響を与える場合がある。このため、金属酸化物半導体を原子価制御することにより触媒層３の抵抗値を上げることが好ましい。これにより、触媒層３に電流が流れ難くなるため、触媒層３で起こる反応がセンサ出力に影響を及ぼすことを防止でき、長期に亘って安定なセンサ出力を維持することができる。
【００２５】
原子価制御は、金属酸化物半導体がｎ型半導体である場合には、金属酸化物半導体の金属酸化物の金属元素より価数が小さい金属イオンとなる金属元素を固溶させることによって行うことができ、金属酸化物半導体がｐ型半導体である場合には、金属酸化物半導体の金属酸化物の金属元素より価数が大きい金属イオンとなる金属元素を固溶させることによって行うことができる。
【００２６】
したがって、少なくとも金属酸化物半導体の抵抗値を低下させないためには、固溶させる金属元素として、金属酸化物半導体がｎ型半導体である場合には、金属酸化物半導体を構成する金属酸化物の金属元素の価数以下の金属イオンとなるものを用いることが好ましく、金属酸化物半導体がｐ型半導体である場合には、金属酸化物半導体を構成する金属酸化物の金属元素の価数以上の金属イオンとなるものを用いることが好ましい。
【００２７】
酸化スズ、酸化インジウム、酸化チタン、酸化亜鉛、酸化鉄、酸化セリウムは、ｎ型半導体として用いることができる。このため、これらの金属酸化物は、それ自体を金属酸化物半導体として用いることができる。また、金属酸化物半導体として、これらの金属酸化物に、当該金属酸化物の金属元素より価数が小さい金属イオンとなる金属元素を添加したものを用いることもできる。この場合にはｐ型半導体となる。
【００２８】
本実施形態では、水素やエタノール等のアルコールを干渉ガスとし、後述する実施例(図３〜５)に示すように、これらの干渉ガスに対して酸化活性を有する酸化スズを金属酸化物半導体として用い、セリウムを３ｍｏｌ％固溶させ、さらに、酸化スズにおけるスズの価数（４）より小さい価数（３）の金属イオンとなり得るアルミニウムを１ｍｏｌ％固溶させたものを触媒層３に用いる。
【００２９】
このような触媒層３は、共沈法や混練法等によって形成させることができる。本実施形態の触媒層３では、塩化スズ（ＳｎＣｌ4）と硝酸アンモニウムセリウム（Ｃｅ(ＮＨ4)2(ＮＯ3)6）と塩化アルミニウム（ＡｌＣｌ3）との混合水溶液を調製し、この混合水溶液にアンモニア（ＮＨ3）水溶液を滴下する（共沈法）。これにより得られた沈殿物を水洗、乾燥、粉砕した後、７００〜８００℃で焼成することによって、酸化スズにセリウムとアルミニウムが固溶した金属複合酸化物（ＡｌxＣｅyＳｎＯz）を作製することができる。
【００３０】
また、金属複合酸化物（ＡｌxＣｅyＳｎＯz）は、塩化スズ（ＳｎＣｌ4）と塩化アルミニウム（ＡｌＣｌ3）との混合水溶液にアンモニア（ＮＨ3）水溶液を滴下した後の沈殿物を粉砕する際に、硝酸アンモニウムセリウム（Ｃｅ(ＮＨ4)2(ＮＯ3)6）の水溶液として混練し、焼成することによっても作製することができる（混練法）。
【００３１】
このように作製した金属複合酸化物（ＡｌxＣｅyＳｎＯz）は、ペースト状にしてガス感応部２を被覆するように付着させ、貴金属線１の自己加熱等によって焼成し、触媒層３を形成させる。本実施形態においては、触媒層３の膜厚は０．１ｍｍとなるようにしてある。
【００３２】
尚、熱線型半導体式ガス検知素子Ｒｓを備えたガスセンサのその他の構成、機能等については、従来公知のガスセンサと同様である。
【実施例】
【００３３】
（センサ出力の経時変化の測定方法）
図１に示すような本実施形態に係る熱線型半導体式ガス検知素子Ｒｓを、図２に示すブリッジ回路に組み込んで用い、２．０Ｖの電圧を印加し、動作温度を約４５０℃にして、空気、メタン（２０００ｐｐｍ）、イソブタン（２０００ｐｐｍ）、水素（５０００ｐｐｍ）、エタノール（１０００ｐｐｍ）に対するセンサ出力の経時変化を調べた。
【００３４】
（金属酸化物のセンサ特性）
本実施形態に係る熱線型半導体式ガス検知素子Ｒｓにおいて、触媒層３を設けない場合、触媒層３に粒径約３０ｎｍのアルミナ（Ａｌ2Ｏ3）を用いた場合、触媒層３に粒径約４９．５ｎｍの酸化スズ（ＳｎＯ2）を用いた場合について、上記のガスに対するセンサ出力の経時変化を調べた。その結果、触媒層３を設けない場合（図３）では、水素及びエタノールのセンサ出力が日数の経過に伴い上昇したのに対し、触媒層３にＡｌ2Ｏ3を用いた場合（図４）では、センサ出力の経時的な変化はほとんど無かったものの、メタンやイソブタンと水素との選択性が無く、ガスに対して酸化活性を有しないことが分かった。また、触媒層３にＳｎＯ2を用いた場合（図５）では、水素及びエタノールのセンサ出力は初期の変化は小さいが、日数の経過に伴い上昇することが分かった。すなわち、ＳｎＯ2は、水素及びエタノールに対して酸化活性を有するものの、経時的に酸化活性が低下することが分かった。
したがって、以下ではＳｎＯ2を用い、その酸化活性について検討を行った。
【００３５】
（セリウムの固溶量）
酸化スズに、上記の共沈法により、異なる量のセリウム（Ｃｅ）をドープした場合の格子定数（ａ軸）と結晶子サイズの変化をリートベルト法により調べた。その結果、図６に示すように、Ｃｅのドープ量が少なくとも１０ｍｏｌ％までは格子定数（ａ軸）が大きくなっており、ＣｅはＳｎＯ2に固溶していることが分かった。また、結晶子サイズはＣｅを少なくとも０．０１ｍｏｌ％ドープすると結晶子サイズに変化があり、１ｍｏｌ％ドープすると急激に小さくなった。３ｍｏｌ％でさらに小さくなったが、それ以上はほとんど変化しないことが分かった。
したがって、ＣｅのＳｎＯ2への固溶量は、０．０１ｍｏｌ％〜１０ｍｏｌ％が好ましく、１ｍｏｌ％〜１０ｍｏｌ％がより好ましく、３ｍｏｌ％〜１０ｍｏｌ％がさらに好ましい。
【００３６】
（固溶体のセンサ特性）
本実施形態に係る熱線型半導体式ガス検知素子Ｒｓにおいて、触媒層３としてＳｎＯ2に上記の共沈法によってＣｅを３ｍｏｌ％固溶させ、７００℃で焼成したものを用いた場合の上記のガスに対するセンサ出力の経時変化を調べた。その結果、図７に示すように、水素及びエタノールのセンサ出力は経時的な変化が小さく、酸化活性が低下し難いことが分かった。
したがって、ＳｎＯ2にＣｅを固溶した金属複合酸化物を触媒層３に用いることにより、半導体式ガス検知素子は長期に亘ってガス選択性を維持できることが分かった。
【００３７】
（製法）
本実施形態に係る熱線型半導体式ガス検知素子Ｒｓにおいて、触媒層３としてＳｎＯ2に上記の混練法によってＣｅを３ｍｏｌ％固溶させ、７００℃で焼成したものを用いた場合の上記のガスに対するセンサ出力の経時変化を調べた。その結果、図８に示すように、水素及びエタノールのセンサ出力が日数の経過に伴い上昇し、共沈法（図７）に比べて経時的な酸化活性の低下が大きいことが分かった。これは混練法ではＣｅの固溶が不十分であったためと考えられる。
【００３８】
（焼成温度）
本実施形態に係る熱線型半導体式ガス検知素子Ｒｓにおいて、触媒層３としてＳｎＯ2に上記の共沈法によってＣｅを３ｍｏｌ％固溶させ、８００℃で焼成したもの（（３ｍｏｌ％）Ｃｅ−ＳｎＯ2）を用いた場合の上記のガスに対するセンサ出力の経時変化を調べた。その結果、図９に示すように、センサ出力の変化がほとんどなく、７００℃で焼成したもの（図７）に比べて触媒層３の酸化活性の経時的な変化を小さく維持できることが分かった。
したがって、８００℃で焼成した固溶体を用いることにより、半導体式ガス検知素子は、長期の安定性が向上することが分かった。
【００３９】
（アルミニウムの固溶量）
（３ｍｏｌ％）Ｃｅ−ＳｎＯ2に、さらに、上記の共沈法により異なる量のアルミニウム（Ａｌ）をドープした場合の格子定数（ａ軸）と結晶子サイズの変化をリートベルト法により調べた。その結果、図１０に示すように、Ａｌのドープ量が少なくとも１０ｍｏｌ％までは格子定数（ａ軸）が小さくなっており、Ａｌが固溶していることが分かった。また、結晶子サイズはＡｌのドープ量に対して変化が小さいことが分かった。
【００４０】
（抵抗値変化）
ＳｎＯ2、（３ｍｏｌ％）Ｃｅ−ＳｎＯ2、（３ｍｏｌ％）Ｃｅ−ＳｎＯ2にＡｌを１ｍｏｌ％固溶させたもの（（１ｍｏｌ％）Ａｌ−（３ｍｏｌ％）Ｃｅ−ＳｎＯ2）、（３ｍｏｌ％）Ｃｅ−ＳｎＯ2にＡｌを３ｍｏｌ％固溶させたもの（（３ｍｏｌ％）Ａｌ−（３ｍｏｌ％）Ｃｅ−ＳｎＯ2）、Ｓｂ−ＳｎＯ2のそれぞれを櫛形電極の上に塗布し、抵抗値を測定した。その結果、図１１に示すように、Ａｌを固溶させたものは、ＳｎＯ2及び（３ｍｏｌ％）Ｃｅ−ＳｎＯ2に比べて抵抗値が高くなることが分かった。また、Ａｌを１ｍｏｌ％固溶したものと３ｍｏｌ％固溶したものとでは、その抵抗値はほとんど変わらなかった。
したがって、図１０，１１の結果から、Ａｌの固溶量は、１ｍｏｌ％〜１０ｍｏｌ％が好ましく、１ｍｏｌ％〜３ｍｏｌ％がより好ましい。
【００４１】
（センサ出力の経時変化）
本実施形態に係る熱線型半導体式ガス検知素子Ｒｓにおいて、触媒層３として、（１ｍｏｌ％）Ａｌ−（３ｍｏｌ％）Ｃｅ−ＳｎＯ2を用いた場合と、（３ｍｏｌ％）Ａｌ−（３ｍｏｌ％）Ｃｅ−ＳｎＯ2を用いた場合とについて、上記のガスに対するセンサ出力の経時変化を調べた。その結果、Ａｌを１ｍｏｌ％固溶したものを用いた場合（図１２）、Ａｌを３ｍｏｌ％固溶したものを用いた場合（図１３）のいずれも、Ａｌを固溶させない場合（図９）に比べて、センサ出力に変化はなかった。
したがって、Ａｌを固溶することで、（３ｍｏｌ％）Ｃｅ−ＳｎＯ2の酸化活性に影響を与えないことが分かった。
【００４２】
（金属複合酸化物の特性）
ＳｎＯ2、（３ｍｏｌ％）Ｃｅ−ＳｎＯ2、（１ｍｏｌ％）Ａｌ−（３ｍｏｌ％）Ｃｅ−ＳｎＯ2のそれぞれについて、粒径、結晶子サイズ、比表面積を調べた。粒径はＸ線小角散乱法（SAXS）及びＴＥＭ観察、結晶子サイズはリートベルト法、比表面積はＢＥＴ法を用いて算出した。その結果、表１に示すように、ＳｎＯ2にＣｅ及びＡｌを固溶させることにより、粒径、結晶子サイズは小さくなり、比表面積は大きくなることが確認できた。
【００４３】
【表１】
2008241430.tif 000003
【産業上の利用可能性】
【００４４】
本発明に係る半導体式ガス検知素子は、長期に亘ってガス選択性を維持できるため、家庭用ガス漏れ警報器等、各種ガス警報器に適用することができる。
【図面の簡単な説明】
【００４５】
【図１】本実施形態に係る熱線型半導体式ガス検知素子の概略図
【図２】本実施形態に係るガスセンサの構成図
【図３】触媒層を有しない熱線型半導体式ガス検知素子のセンサ出力の経時変化を示すグラフ
【図４】Ａｌ2Ｏ3を用いた熱線型半導体式ガス検知素子のセンサ出力の経時変化を示すグラフ
【図５】ＳｎＯ2を用いた熱線型半導体式ガス検知素子のセンサ出力の経時変化を示すグラフ
【図６】Ｃｅのドープ量に対する格子定数（ａ軸）及び結晶子サイズの変化を示すグラフ
【図７】（３ｍｏｌ％）Ｃｅ−ＳｎＯ2（共沈法、７００℃）を用いた熱線型半導体式ガス検知素子のセンサ出力の経時変化を示すグラフ
【図８】（３ｍｏｌ％）Ｃｅ−ＳｎＯ2（混練法、７００℃）を用いた熱線型半導体式ガス検知素子のセンサ出力の経時変化を示すグラフ
【図９】（３ｍｏｌ％）Ｃｅ−ＳｎＯ2（８００℃）を用いた熱線型半導体式ガス検知素子のセンサ出力の経時変化を示すグラフ
【図１０】Ａｌのドープ量に対する格子定数（ａ軸）及び結晶子サイズの変化を示すグラフ
【図１１】金属複合酸化物の動作温度における抵抗値の変化を示すグラフ
【図１２】（１ｍｏｌ％）Ａｌ−（３ｍｏｌ％）Ｃｅ−ＳｎＯ2を用いた熱線型半導体式ガス検知素子のセンサ出力の経時変化を示すグラフ
【図１３】（３ｍｏｌ％）Ａｌ−（３ｍｏｌ％）Ｃｅ−ＳｎＯ2を用いた熱線型半導体式ガス検知素子のセンサ出力の経時変化を示すグラフ
【符号の説明】
【００４６】
Ｒｓ    熱線型半導体式ガス検知素子（半導体式ガス検知素子）
１      貴金属線
２      ガス感応部
３      触媒層
【図１】
2008241430.tif 000004
【図２】
2008241430.tif 000005
【図３】
2008241430.tif 000006
【図４】
2008241430.tif 000007
【図５】
2008241430.tif 000008
【図６】
2008241430.tif 000009
【図７】
2008241430.tif 000010
【図８】
2008241430.tif 000011
【図９】
2008241430.tif 000012
【図１０】
2008241430.tif 000013
【図１１】
2008241430.tif 000014
【図１２】
2008241430.tif 000015
【図１３】
2008241430.tif 000016